Patent ES-2758793-T3 (ES)
Title: Proceso para la preparación de polietileno multimodal
Inventor: PIYAWAN TIYAPIBOONCHALYA
IPC: C08F2/00
Filed: 2016-09-12
Granted: 2020-05-06
Abstract: proceso de polimerización de polietileno multimodal, que comprende: (a) un primer reactor; (b) una unidad de eliminación de hidrógeno organizada entre el primer reactor y un segundo reactor que comprende al menos un recipiente conectado con un equipo de despresurización, preferiblemente seleccionado de una bomba de vacío, comprensor, soplador, eyector o una combinación de los mismos, el equipo de despresurización permite ajustar una presión de operación a una presión en el intervalo de 100- 200 kPa (abs); (c) el segundo reactor; y (d) un tercer reactor; comprendiendo el proceso: (a) polimerizar etileno en un medio de hidrocarburo inerte en el primer reactor en presencia de un sistema catalizador, seleccionado de catalizador Ziegler-Natta o metaloceno, e hidrógeno en una cantidad del 0,1- 95% en mol con respecto al gas total presente en la fase vapor en el primer reactor para obtener un polietileno de bajo peso molecular que tiene un peso molecular promedio en peso (Mw) de 20.000 a 90.000 g/mol o un polietileno de peso molecular medio que tiene un peso molecular promedio en peso (Mw) de más de 90.000 a 150.000 g/mol; en donde el polietileno de bajo peso molecular, respectivamente el polietileno de peso molecular medio, tiene una densidad >= 0,965 g/cm3, medida según ASTM D 1505, y el polietileno de bajo peso molecular tiene MI2 medido según las condiciones de ensayo de ASTM D 1238 en el intervalo de 10 a 1.000 g/10 min y el polietileno de peso molecular medio tiene MI2 en el intervalo de 0,1 a 10 g/10 min; (b) eliminar en la unidad de eliminación de hidrógeno del 98,0 al 99,8% en peso del hidrógeno comprendido en una mezcla en suspensión obtenida del primer reactor a una presión en el intervalo de 103-145 kPa (abs) y transferir la mezcla residual obtenida al segundo reactor; (c) polimerizar etileno y opcionalmente comonómero de α-olefina de C4 a C12 en el segundo reactor en presencia de un sistema catalizador, seleccionado de catalizador Ziegler-Natta o metaloceno, y en presencia de hidrógeno en una cantidad obtenida en la etapa (b) para obtener un primer polietileno de alto peso molecular que tiene un peso molecular promedio en peso (Mw) de más de 150.000 a 1.000.000 g/mol o un primer polietileno de peso molecular ultra alto que tiene un peso molecular promedio en peso (Mw) de más de 1.000.000 a 5.000.000 g/mol en forma de un homopolímero o un copolímero y transferir una mezcla resultante al tercer reactor; y (d) polimerizar etileno y opcionalmente comonómero de α-olefina en el tercer reactor en presencia de un sistema catalizador, seleccionado de catalizador Ziegler-Natta o metaloceno, e hidrógeno, en donde la cantidad de hidrógeno en el tercer reactor está en un intervalo del 1-70% en mol, preferiblemente del 1- 60% en mol con respecto al gas total presente en la fase vapor en el tercer reactor u opcionalmente ausencia sustancial de hidrógeno para obtener un segundo polietileno de alto peso molecular que tiene un peso molecular promedio en peso (Mw) de más de 150.000 a 1.000.000 g/mol o un segundo homopolímero o copolímero de polietileno de peso molecular ultra alto que tiene un peso molecular promedio en peso (Mw) de más de 1.000.000 a 5.000.000 g/mol.